(57)【要約】【課題】高速印字に対応しうる十分なインク吸収性と高速搬送特性を併せ持ったインクジェット記録シート及びそれを用いたインクジェット記録用葉書、インクジェット記録用名刺を提供する。【解決手段】支持体が少なくとも非木材パルプを含有し、かつ該支持体のインク受理層を設ける面にＨＬＢ（Ｈｙｄｒｏｐｈｉｌｉｃ−Ｌｉｐｏｐｈｉｌｉｃ−Ｂａｌａｎｃｅ）が９〜１３である界面活性剤を含有することを特徴とするインクジェット記録シート、該界面活性剤が該支持体表面に塗布あるいは含浸する表面サイズ液中に含有すること、さらに、該界面活性剤がアセチレングリコール系であることが好ましく、また、該非木材パルプがα−セルロース含有率が８０質量％〜９０質量％、メッシュ通過微細物含有量が１０質量％以下のサトウキビパルプであることが好ましい。【選択図】  なし【特許請求の範囲】
【請求項１】
支持体の少なくとも一方の表面にインク受理層を設けたインクジェット記録シートにおいて、該支持体が少なくとも非木材パルプを含有し、かつ該支持体のインク受理層を設ける面にＨＬＢ（Ｈｙｄｒｏｐｈｉｌｉｃ−Ｌｉｐｏｐｈｉｌｉｃ−Ｂａｌａｎｃｅ）が９〜１３である界面活性剤を含有することを特徴とするインクジェット記録シート。
【請求項２】
該界面活性剤が、該支持体表面に塗布あるいは含浸する表面サイズ液中に含有することを特徴とする請求項１記載のインクジェット記録シート。
【請求項３】
該界面活性剤が、アセチレングリコール系界面活性剤であることを特徴とする請求項１または２記載のインクジェット記録シート。
【請求項４】
該非木材パルプが、α−セルロース含有率が８０質量％〜９０質量％、メッシュ通過微細物含有量が１０質量％以下のサトウキビパルプであることを特徴とする請求項１〜３のいずれか１項記載のインクジェット記録シート。
【請求項５】
該支持体がサトウキビパルプと木材パルプを含有し、該サトウキビパルプ（Ａ）と該木材パルプ（Ｂ）の質量比（Ａ／Ｂ）が２／８〜９／１であることを特徴とする請求項４記載のインクジェット記録シート。
【請求項６】
固定型ラインヘッドを搭載したインクジェットプリンタで印字することを特徴とする請求項１〜５のいずれか１項記載のインクジェット記録シート。
【請求項７】
請求項１〜６のいずれか１項記載のインクジェット記録シートを用いたインクジェット記録用葉書。
【請求項８】
請求項１〜６のいずれか１項記載のインクジェット記録シートを用いたインクジェット記録用名刺。
【発明の詳細な説明】
【０００１】
【発明の属する技術分野】
本発明は、インクジェット記録シートに関するものであり、さらに詳しくは高速印字に対応しうる十分なインク吸収性と高速搬送特性を併せ持ったインクジェット記録シート及びそれを用いたインクジェット記録用葉書、インクジェット記録用名刺に関するものである。
【０００２】
【従来の技術】
インクジェット記録方式は、種々の作動原理によりインクの微小液滴を飛翔させて紙などの被記録媒体に付着させ、画像・文字などの記録を行なうものであるが、高速、低騒音、多色化が容易、記録パターンの融通性が大きい、現像−定着が不要等の特徴があり、漢字を含め各種図形及びカラー画像等の記録装置として種々の用途に於いて急速に普及している。更に、多色インクジェット方式により形成される画像は、製版方式による多色印刷やカラー写真方式による印画に比較して、遜色のない記録を得ることが可能である。又、作成部数が少なくて済む用途に於いては、写真技術によるよりも安価であることからフルカラー画像記録分野にまで広く応用されつつある。
【０００３】
一般に、インクジェット記録シートに要求される特性は、印字濃度、色調の鮮明性、ハジキやムラをなくすためのインク吸収性、汚れをなくすためのインク乾燥性等である。
【０００４】
一方、コンピュータ及びその周辺装置の低価格化が近年急速に進み、一般家庭にも数多くのインクジェットプリンタが導入されている。一般家庭でのインクジェットプリンタ導入の目的としては、自分だけのオリジナルの年賀状を作製したい、あるいは宛先毎に異なった内容の年賀状を出したいとしたものが多く、年間で最もインクジェットプリンタで印字が行われる時期は、年賀状を作製する年末である。官製年賀葉書でもインクジェット記録に対応した「インクジェット紙」が発売され好評を博している。
【０００５】
また、プリンタメーカーの努力でプリンタの高精細さは既に写真印画紙の領域まで達し、印字速度も高速化が図られ、以前は葉書１枚当たり数分かかっていた印字時間も現在では１分程度で印字が終了するようになった。
【０００６】
私製あるいは官製インクジェット用葉書に個人が自分でオリジナルの画像を印字して写真入り葉書を作製するという要望と共に、従来ある写真印画紙と葉書を貼り合わせた写真ポストカードの代替としてインクジェットプリンタによる写真入り葉書の作製を商売としておこなう要望も出てきている。
【０００７】
しかし、商業的な面では、現在のインクジェットプリンタの印字速度では葉書１枚印字するにも、写真ポストカードの作製、あるいは印刷機による印刷と比べて処理時間が長すぎコスト的に割高となってしまい、商売としては成立しにくい。そこで、主に商業用途の、印字時間を大幅に短縮した、すなわち非常に高速な印字が可能なカードプリンタが登場した（例えば、特許文献１参照）。カードプリンタの葉書１枚当たりの印字時間は数秒である。カードプリンタは、ヘッドが移動して印字を行う従来のインクジェットプリンタとは異なり、ライン状のヘッドが装備されており、その下をインクジェット記録シートがベルトに乗って高速に搬送される。そのため、インクジェット記録シートに僅かなカールがあっても引っかかってしまうし、また、インクを吸収した際に波打ちが発生しても搬送が不良となってしまう。さらに、高速で印字された記録紙は上下に積まれるため、インクの乾燥性が低いと重なり合った裏面に下のインクが転写してしまうトラブルも発生する。
【０００８】
【特許文献１】
特開平７−３１４８０８
【０００９】
【発明が解決しようとする課題】
そこで、本発明の課題は、高速印字に対応しうる十分なインク吸収性と高速搬送特性を併せ持ったインクジェット記録シート及びそれを用いたインクジェット記録用葉書、インクジェット記録用名刺を提供することである。
【００１０】
【課題を解決するための手段】
本発明者らは、以上のような問題点を解決するため鋭意研究の結果、以下の発明に至った。
【００１１】
すなわち、支持体の一方の表面にインク受理層を設けたインクジェット記録シートにおいて、該支持体が少なくとも非木材パルプを含有し、かつ該支持体のインク受理層を設ける面にＨＬＢ（Ｈｙｄｒｏｐｈｉｌｉｃ−Ｌｉｐｏｐｈｉｌｉｃ−Ｂａｌａｎｃｅ）が９〜１３である界面活性剤を含有することを特徴とするインクジェット記録シートの発明である。
【００１２】
該界面活性剤が、該支持体表面に塗布あるいは含浸する表面サイズ液中に含有することを特徴とするインクジェット記録シートの発明である。
【００１３】
該界面活性剤が、アセチレングリコール系界面活性剤であることを特徴とするインクジェット記録シートの発明である。
【００１４】
該非木材パルプが、α−セルロース含有率が８０質量％〜９０質量％、メッシュ通過微細物含有量が１０質量％以下のサトウキビパルプであることを特徴とするインクジェット記録シートの発明である。
【００１５】
該支持体がサトウキビパルプと木材パルプを含有し、該サトウキビパルプ（Ａ）と該木材パルプ（Ｂ）の質量比（Ａ／Ｂ）が２／８〜９／１であることを特徴とするインクジェット記録シートの発明である。
【００１６】
固定型ラインヘッドを搭載したインクジェットプリンタで印字することを特徴とするインクジェット記録シートの発明である。
【００１７】
上記インクジェット記録シートを用いたインクジェット記録用葉書またはインクジェット記録用名刺の発明である。
【００１８】
【発明の実施の形態】
以下、本発明を詳細に説明する。
本発明のインクジェット記録シートを構成する支持体は、少なくとも非木材パルプを構成要素として含有し、該支持体の表面にはＨＬＢが９〜１３である界面活性剤を含有した表面サイズ液を塗布している。本発明のインクジェット記録シートは該非木材パルプと該界面活性剤を組み合わせることにより、卓越した高速搬送性とインク吸収性を発現することができる。
【００１９】
非木材パルプとは、ケナフ、バガス、タケ類、わら類、葦などの茎をパルプにしたものと、ケナフ、ジュート、亜麻、マニラ麻、サイザル麻、コットン、コウゾ、ミツマタ、ガンピなどの植物の靱皮、葉脈などをパルプ化したものである。非木材パルプを支持体に含有させることにより該支持体は引っ張り強度、引き裂き強度等物理的な強度が素晴らしく向上するものの、非木材パルプでは避けがたい着色、異物が見られるようになる。そのため、本発明で用いられる支持体では、非木材パルプと木材パルプを併用することが好ましい。具体的には、該支持体のパルプ成分のうち非木材パルプが質量比で２０〜９０％であり、その残りが木材パルプであることが好ましい。非木材パルプの質量比が２０％より低くなると本発明の効果が低くなることがある。また、９０％より多くなると該支持体表面の白色度が低下し、印字画像にも影響を与えるようになる。
【００２０】
木材パルプとしては、例えば、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等を挙げることができる。
【００２１】
ＨＬＢ（Ｈｙｄｒｏｐｈｉｌｉｃ−Ｌｉｐｏｐｈｉｌｉｃ−Ｂａｌａｎｃｅ）とは、界面活性剤の分子がもつ親水性と疎水性の割合（バランス）を表す指標であり、主に非イオン性界面活性剤の性能表示に用いられる。例えば、ＨＬＢが大きな界面活性剤ほど親水性が強い。本発明で用いられる界面活性剤のＨＬＢは９〜１３であることが好ましい。ＨＬＢが９〜１３の範囲を逸脱すると本発明の効果が発現しないと共に、９より低くなると表面サイズ液中への混合が均一にできなくなり、１３より高くなると泡の影響か表面に欠点が出やすくなる。
【００２２】
本発明に係わる表面サイズ液を構成する表面サイズ剤には、一般的に製紙分野で使用されるものであれば特に制限されない。例えば、澱粉、酸化澱粉、変性澱粉誘導体、セルロース誘導体、アルギン酸ソーダなどの天然高分子、ポリビニルアルコール、ポリアクリルアミド及びそれらの変性物などの合成高分子類が挙げられる。本発明において、ＨＬＢが９〜１３の界面活性剤を表面サイズ液中に含有する量は質量％で０．５〜６０％が好ましい。０．５％より低いと本発明の効果が発現しにくくなり、また、６０％より高くなると泡によると思われる欠点が発生しやすくなる。
【００２３】
表面サイズ液の乾燥塗布量は特に制限されないが、片面塗布量で０．５〜２．０ｇ／ｍ２が好ましい。０．５ｇ／ｍ２より低くなると塗布むらが生じやすくなり、２．０ｇ／ｍ２を超えると、サイズ液自体の濃度を上げなければならず、そのため、表面性状が悪化しやすくなる。
【００２４】
本発明に係わる支持体の坪量としては、通常４０〜３００ｇ／ｍ２であるが、特に制限されるものではない。
【００２５】
本発明のインクジェット記録シートで用いられる支持体は一般の紙と同様にして作製される。例えば、非木材パルプと木材パルプを共に叩解工程と調整工程を経て、適切な配合及び固形分濃度の叩解パルプとする。その際、該非木材パルプ、該木材パルプ以外に各種薬剤を必要に応じて添加して原料スラリーとすることができる。具体的には、染料、填料、内添サイズ剤、定着剤、乾燥紙力増強剤などである。
【００２６】
調整された原料スラリーは、抄紙工程で目標の坪量の紙となるように条件を設定して抄紙する。抄紙機としては、例えば、長網抄紙機、円網抄紙機、ツインワイヤー型抄紙機等を用いることができ、一層漉きでも多層漉きでも目的とする坪量が達成できるのであれば方法は特に制限されない。
【００２７】
また、抄紙工程中、ドライヤーで乾燥された後に、本発明に係わる界面活性剤を含有する表面サイズ液を該支持体表面に塗布し、乾燥する。表面サイズ液の塗布方法は特に制限されず、一般に公知な方法で塗布される。例えば、サイズプレス、ゲートロールコーター、タブサイズプレスなどである。また、サイズプレス液の固形分濃度は特に制限されず、目標とする乾燥塗布量を達成するべく調整すればよい。
【００２８】
出来上がった支持体は、抄紙工程中オンラインでカレンダー処理をしても良いし、抄紙工程終了後、別工程でカレンダー処理しても良い。カレンダーの方法としては、マシンカレンダー方式、ＴＧカレンダー方式、スーパーカレンダー方式、ソフトカレンダー方式、エンボスカレンダー方式等が挙げられる。カレンダー処理の程度はインク吸収性を阻害しない範囲であれば特に制限されないが、作製された支持体の嵩密度が０．５〜０．９５ｇ／ｃｍ３となるように圧力等のカレンダー条件を調整することが好ましい。
【００２９】
本発明に係わる界面活性剤は、そのＨＬＢが９〜１３の範囲にあるものであれば特に制限されず用いることができる。界面活性剤を大きく分けると陽イオン性界面活性剤、陰イオン性界面活性剤、両性界面活性剤、非イオン性界面活性剤に分けられる。例えば、陽イオン性界面活性剤としては、第一アミン塩、第二アミン塩、第三アミン塩、エステル結合アミン、アミド結合アミン、エーテル結合アミン、アルキルオキサゾリン、アルキルイミダゾリン、アミノエチルイミダゾリン、ジヒドロインドール、アルキルアミノトリアゾール、アミノジオキサン、アルキルオキサゾリン、ピリジニウム塩、アルキルピリジニウムハライド、アミド結合ピリジニウム塩、エステル結合ピリジニウム塩、エーテル結合ピリジニウム塩、第四アンモニウム塩、エーテル結合第四アンモニウム塩、エステル結合第四アンモニウム塩、アミド結合第四アンモニウム塩等を挙げられる。
【００３０】
また、陰イオン性界面活性剤としては、例えば、カルボン酸塩、高級アルコール硫酸エステル塩類、ポリエチレングリコールエーテル硫酸エステル塩類、オレフィンの硫酸エステル塩類、アミド結合硫酸エステル塩、エステル結合硫酸エステル塩、エステル結合スルホネート、アミド結合スルホン酸塩、エーテル結合スルホン酸塩、アルキルアリルスルホン酸塩、エーテル結合アルキルアリルスルホン酸塩、エステル結合アルキルアリルスルホン酸塩、アミド結合アルキルアリルスルホン酸塩、リン酸エステル塩類等を挙げることができる。
【００３１】
両性界面活性剤としては、例えば、カルボン酸型、硫酸エステル塩、スルホン酸型、リン酸エステル型等を挙げることができる。
【００３２】
非イオン性界面活性剤としては、例えば、ポリオキシエチレンアルキルエーテル、ポリオキシエチレンアルキルアリルエーテル、ポリオキシエチレンアルキルチオエーテル、ポリオキシエチレンアルキルエステル、ポリオキシエチレンソルビタンモノアルキルエステル、ポリオキシエチレンアルキルアミン、ポリオキシエチレンアルキルアマイド、ポリオキシエチレンポリオキシプロピレン、ソルビタンアルキルエステル、グライコールエステル、サッカローズエステル、脂肪酸エタノールアミド、メチロールアミド、オキシメチルエタノールアミド、脂肪酸エタノールアミド誘導体、高級アルコール、グルコシド、高級アルキルエーテル等を挙げられる。
【００３３】
本発明に係わるＨＬＢが９〜１３の界面活性剤としては、アセチレングリコール系界面活性剤であることが好ましい。アセチレングリコール系界面活性剤を用いることで、インク受理層の表面強度が向上し、印字された画像の摩擦強度も向上することが判明した。アセチレングリコール系界面活性剤としては、例えば、２，４，７，９−テトラメチル−５−デシン−４，７−ジオール、３，６−ジメチル−４−オクチン−３，６−ジオール、その混合物、あるいは酸化エチレン付加体等を挙げることができる。
【００３４】
本発明のインクジェット記録シートを構成する支持体に含有する非木材パルプをα−セルロース含有率が８０質量％〜９０質量％、メッシュ通過微細物含有量が１０質量％以下のサトウキビパルプとすることにより、本発明のインクジェット記録シートは各種環境下において、カール変動がほとんどなくなり、良好な高速搬送性を安定的に実現する。さらに、該サトウキビパルプ（Ａ）と木材パルプ（Ｂ）の質量比（Ａ／Ｂ）を２／８〜９／１の範囲とすることでなぜか印字画像のインク滲みが激減することが判明した。
【００３５】
本発明のサトウキビパルプを得る方法を以下に例示する。
一つは、特公昭４９−４２５２８号公報に開示されているような分離システムを用いて、サトウキビの幹から細片化することなく分離した外皮（ｒｉｎｄ  ラインド）を化学パルプ化することにより得られるパルプである。繊維に損傷を与えることなく、最外部のワックスを多く含む層と幹中心部のピス（ｐｉｔｈ  髄）を除去した外皮（ラインド）を原料としてパルプ化することにより、２００メッシュ通過微細物含有量が１０質量％以下のサトウキビパルプを得ることができ、パルプ、漂白の条件を調節することにより、α−セルロース含有率を８０質量％〜９０質量％とすることができる。
【００３６】
他の方法としては、通常のサトウキビの絞り粕（脱ピスバガス  ｂａｇａｓｓｅ）を原料とし、パルプ化、漂白条件等の調節により得られる。作られたα−セルロース含有率が８０質量％〜９０質量％の化学パルプから、微細繊維をスクリーン等で除去することにより、２００メッシュ通過微細物含有量を１０質量％以下とする方法等がある。
【００３７】
本発明におけるα−セルロース含有率は、ＪＩＳ  Ｐ８１０１に準拠して測定した値であり、８０質量％未満の場合には、支持体の密度が上がる傾向が見られ、インクの滲みが見られるようになる。また、９０質量％を超えてもそれ以上の効果は期待できない。
【００３８】
本発明の２００メッシュ通過微細物含有量は、ＪＩＳ  Ｐ８２０７に準拠して測定した値であり、この値が１０質量％を超えるパルプを使用した場合は、α−セルロース含有率が８０質量％未満の場合と同様にインクの滲みが見られるようになる。
【００３９】
本発明におけるサトウキビパルプ（Ａ）と木材パルプ（Ｂ）の質量比（Ａ／Ｂ）は２／８〜９／１が好ましい。質量比（Ａ／Ｂ）が２／８未満の場合には搬送性の改良効果が若干劣ることがある。また、９／１を超えると満足のいく平滑性が得られないことがある。
【００４０】
本発明のインクジェット記録シートに設けられるインク受理層は、少なくとも顔料と結着剤よりなる。
【００４１】
該顔料としては、従来公知の如何なるものも用いることができる。例えば、軽質炭酸カルシウム、重質炭酸カルシウム、カオリン、タルク、硫酸カルシウム、硫酸バリウム、二酸化チタン、酸化亜鉛、炭酸亜鉛、チサンホワイト、珪酸アルミニウム、ケイソウ土、珪酸カルシウム、珪酸マグネシウム、合成非晶質シリカ、コロイダルシリカ、コロイダルアルミナ、擬ベーマイト、気相法シリカ、α，β，γ，δ−等のアルミニウム酸化物、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリスチレン、尿素樹脂、メラミン樹脂の有機顔料等の白色顔料を一種類以上用いることができる。中でも、多孔性無機顔料が好ましく、多孔性合成非晶質シリカ、多孔性炭酸マグネシウム、多孔性アルミナ等が挙げられ、特に細孔容量の大きい多孔性合成非晶質シリカが好ましい。通常これら顔料の平均粒子径は０．１〜２０μｍの範囲が好ましい。本発明において非晶質シリカを用いると、高い画像の保存性が得られる。
【００４２】
該結着剤としては、例えば、天然高分子物質として、馬鈴薯澱粉、甘藷澱粉、小麦澱粉、タピオカ澱粉、及びコーンスターチ等の澱粉類、ラミナラン、海藻マンナン、ふのり、アイリッシュモス、寒天、及びアルギン酸塩等の藻類から得られるもの、とろろあおい、やまいも、マンナン、クインスシード、ペクチン、トラガントガム、カラヤガム、キサンチンガム、グアーガム、ローカストビーンガム、タマリンドシードガム、アラビアガム、キャロブガム、及びベンゾインガム等の植物性粘質物、デキストラン、グルカン、キサンタンガム、及びレバン等のホモ多糖類、並びにサクシノグルカン、プルラン、カードラン、及びザンタンガム等のヘテロ糖類等の微生物粘質物、にかわ、ゼラチン、カゼイン、及びコラーゲン等のタンパク質等が挙げられる。
【００４３】
また、半天然物（半合成品）としては、例えば、アルギン酸プロピレングリコールエステル、ビスコース、メチルセルロース、エチルセルロース、メチルエチルセルロース、ヒドロキシエチルセルロース、カルボキシメチルセルロース、ヒドロキシプロピルセルロース、ヒドロキシプロピルメチルセルロース、ヒドロキシプロピルエチルセルロース、カルボキシメチルヒドロキシエチルセルロース、及びヒドロキシプロピルメチルセルロースフタレート等の繊維素誘導体、カルボキシメチルグアーガム、ヒドロキシプロピルグアーガム、及びヒドロキシエチルグアーガム等の変性ガム、並びに前記天然高分子物質の加工或いは誘導体が挙げられる。
【００４４】
半合成品である加工澱粉としては、例えば、白色デキストリン、黄色デキストリン、及びブリディシュガム等の培焼澱粉、酵素デキストリン及びシャーディンガーデキストリン等の酵素変性デキストリン、可溶化澱粉等の酸分解澱粉、ジアルデヒドスターチ等の酸化澱粉、変性及び無変性アルファー化澱粉等のアルファー化澱粉、リン酸澱粉、脂肪酸澱粉、硫酸澱粉、硝酸澱粉、キサントゲン酸澱粉、及びカルバミン酸澱粉等のエステル化澱粉、ヒドロキシアルキル澱粉、カルボキシアルキル澱粉、スルホアルキル澱粉、シアノエチル澱粉、アリル澱粉、ベンジル澱粉、カルバミルエチル澱粉、及びジアルキルアミノ澱粉等のエーテル化澱粉、メチロール架橋澱粉、ヒドロキシアルキル架橋澱粉、リン酸架橋澱粉、及びジカルボン酸架橋澱粉等の架橋澱粉、澱粉ポリアクリルアミド共重合体、澱粉ポリアクリロニトリル共重合体、カチオン性澱粉ポリアクリル酸エステル共重合体、カチオン性澱粉ビニルポリマー共重合体、澱粉スチレンマレイン酸共重合体、及び澱粉ポリエチレンオキサイド共重合体等の澱粉グラフト共重合体等が挙げられる。
【００４５】
合成品としては、例えば、ポリビニルアルコール、シリル変性ポリビニルアルコール、部分アセタール化ポリビニルアルコール、シラノール変性ポリビニルアルコール、アリル変性ポリビニルアルコール、ポリビニルメチルエーテル、ポリビニルエチルエーテル、及びポリビニルイソブチルエーテル等の変性ポリビニルアルコール、ポリアクリル酸塩、ポリアクリル酸エステル部分けん化物、ポリメタクリル酸塩、及びポリアクリルアマイド等のポリアクリル酸誘導体及びポリメタクリル酸誘導体、ポリエチレングリコール、ポリエチレンオキサイド、ポリビニルピロリドン、ビニルピロリドン酢酸ビニル共重合物、スチレンブタジエン共重合体（ＳＢＲ）、ニトリルブタジエン共重合体（ＮＢＲ）、スチレンアクリル酸エステル共重合体、スチレンマレイン酸共重合体、スチレンクロトン酸共重合体、及び塩化ビニル含有共重合体等が挙げられる。以上のバインダーは単独または二種以上を組合わせて用いても良い。
【００４６】
本発明に係わるインク受理層に含有される結着剤の配合量は、該インク受理層のインク吸収性を阻害しない範囲であれば特に制限されない。好ましくは、顔料１００質量部に対して２〜１００質量部である。
【００４７】
本発明のインク受理層には、インクの定着性を向上させるためカチオン性化合物を含有することができる。カチオン性化合物としては、例えば、水溶性インク染料分である水溶性直接染料や水溶性酸性染料中のスルホン酸基、カルボキシル基、アミン基等と不溶な塩を形成する２級アミン、３級アミノ或いは４級アンモニウム塩を含有する化合物が挙げられる。カチオン性化合物は単独または二種以上を組合わせて用いても良い。
【００４８】
本発明のインク受理層の層構成は、単層であっても多層であっても良い。多層構成の場合、全層が同じ配合の層であってもよいし、他の成分で構成される層との多層構成であっても良い。
【００４９】
本発明のインク受理層の塗工量としては、１〜４０ｇ／ｍ２の範囲であることが好ましい。塗工量が１ｇ／ｍ２未満ではインク受理層によるインク吸収性が充分ではないため、吸収ムラ等が発生し、インクジェット性能に悪影響が生じることがある。また、４０ｇ／ｍ２を越えるとインク受理層と支持体の間の接着強度が低下することがある。
【００５０】
本発明に係わる支持体へのインク受理層の塗工方法としては、スライドホッパーコーティング方式、カーテンコーティング方法、エクストルージョンコーティング方式、エアーナイフコーティング方式、ブレードコーティング方式、ロールコーティング方式、ロッドバーコーティング方式、及びグラビアコーティング方式、サイズプレスコーティング方式、スプレーコーティング方式等が挙げられる。これらコーティング方式は、オンマシン或いはオフマシンで行うことができる。また、塗工後にはカレンダーを用いて仕上げても良い。カレンダーの方法としては、マシンカレンダー方式、ＴＧカレンダー方式、スーパーカレンダー方式、ソフトカレンダー方式、エンボスカレンダー方式等が挙げられる。
【００５１】
固定型ラインヘッドを搭載したインクジェットプリンタで印字することにより本発明のインクジェット記録シートは、その効果を顕著に発揮することができる。固定型ラインヘッドを搭載したインクジェットプリンタは、一般にカードプリンタと呼ばれ、特開平７−３１４８０８等に開示されている技術を用いたものである。例えば、ＢＪ  ＣＯＬＯＲ  ＣＡＲＤ  ＰＲＩＮＴＥＲ  Ｐ−４００Ｃ、Ｐ−４００ＣＩＩ、Ｐ−６６０Ｃ（いずれも、キヤノンファインテック（株）製）等を挙げることができる。
【００５２】
本発明のインクジェット記録シートを葉書大の寸法（１４８ｍｍ×１００ｍｍ）に断裁して、インク受理層の反対面に郵便番号表示箇所等の印刷を行い、カードプリンターでの印字が可能な高速搬送性が良好なインクジェット記録用葉書とすることができる。
【００５３】
また、本発明のインクジェット記録シートを名刺大の寸法（９０ｍｍ×５５ｍｍ）に断裁して、カードプリンターでの印字が可能な高速搬送性が良好なインクジェット記録用名刺とすることができる。
【００５４】
【実施例】
以下に、本発明の実施例をあげて説明するが、本発明はこれらの例に限定されるものではない。また、実施例、及び比較例において「部」及び「％」は、特に明示しない限り質量部及び質量％を示す。なお、配合において示す部数は実質成分（固形分）の数量である。
【００５５】
〈インク受理層塗布液の作製〉
合成非晶質シリカ（（株）トクヤマ  ファインシールＸ３７Ｂ）１００部、ポリビニルアルコール（（株）クラレ  ＰＶＡ１１７）５０部、カチオン性染料定着剤（住友化学工業（株）  スミレーズレジン１００１）２０部を用い、これを水に混合、調液し、固形分濃度１５％とし、これをインク受理層塗布液とした。
【００５６】
実施例１
ケナフパルプ（α−セルロース含有率８０％）をダブルディスクリファイナーで叩解し、カナダ標準ろ水度で３３０ｍｌのパルプを得た。一方、広葉樹パルプ（ＬＢＫＰ）をダブルディスクリファイナーで叩解し、カナダ標準ろ水度で３３０ｍｌの叩解ＬＢＫＰを得た。叩解ケナフパルプ／叩解ＬＢＫＰを５０／５０の割合で混合して叩解パルプとした。叩解パルプ１００部に対し、両性澱粉（王子ナショナル（株）  ケイト３２１０）を０．７部、及びアルキルケテンダイマーサイズ剤（荒川化学工業（株）  サイズパインＫ９０３）を０．１部添加し、長網抄紙機で坪量１８０ｇ／ｍ２に抄紙した。酸化澱粉の５％水溶液に、全体に対して１％となるようＨＬＢが９の非イオン性界面活性剤（第一工業製薬（株）  ノイゲンＴＤＳ３０  ポリオキシエチレントリデシルエーテル）を添加した表面サイズ液で乾燥後の片面塗布量が１ｇ／ｍ２となるように、ドライヤーで乾燥した紙をサイズプレス処理し、さらに乾燥後、線圧１０ｋｇ／ｃｍの条件でカレンダー処理を行い、本発明に係わる支持体とした。該支持体の一方の表面にインク受理層塗布液をエアーナイフコーティング方式で乾燥後の塗布量が１０ｇ／ｍ２となるように塗布、乾燥して本発明のインクジェット記録シートを得た。
【００５７】
実施例２
表面サイズ液に添加する界面活性剤をＨＬＢが１３の非イオン性界面活性剤（第一工業製薬（株）  ノイゲンＳＤ７０  イソデシルエーテルポリオキシエチレン）に変更した以外は実施例１と同様にして本発明のインクジェット記録シートを得た。
【００５８】
実施例３
表面サイズ液に添加する界面活性剤をＨＬＢが９のアセチレングリコール系非イオン性界面活性剤（日信化学工業（株）  サーフィノールＴＧ  アセチレングリコール／ノニオン界面活性剤）に変更した以外は実施例１と同様にして本発明のインクジェット記録シートを得た。
【００５９】
実施例４
表面サイズ液に添加する界面活性剤をＨＬＢが１３のアセチレングリコール系非イオン性界面活性剤（日信化学工業（株）  サーフィノール４６５  アセチレングリコール／エチレンオキサイド添加物）に変更した以外は実施例１と同様にして本発明のインクジェット記録シートを得た。
【００６０】
〈サトウキビパルプの作製〉
特公昭４９−４２５２８号公報に記載の分離機（セパレータ）によりサトウキビの幹から分離した外皮（ラインド）を、アルカリ添加率を１５．０、１５．５、１６．０、１６．５％の４水準に変化させ、他の条件は液比６：１、温度１６０℃、昇温１０分、保持時間３０分として同一にし、アルカリ蒸解でカッパー価が約２０の未晒パルプを得た。漂白は、塩素−アルカリ抽出−二酸化塩素の３段で行った。これらのサトウキビパルプのα−セルロース含有率は７０、８０、９０、９５％と４水準に異なっていた。また、２００メッシュ通過微細物含有量はいずれのパルプも８．５％であった。
【００６１】
実施例５
α−セルロース含有率が７０％のサトウキビパルプ（Ａ）をダブルディスクリファイナーで、カナダ標準ろ水度で３３０ｍｌまで叩解し、ろ水度４００ｍｌまで叩解した広葉樹パルプ（ＬＢＫＰ）（Ｂ）と質量比（Ａ／Ｂ）で５／５になるように混合し叩解パルプとした。叩解パルプ１００部に対し、両性澱粉（王子ナショナル（株）  ケイト３２１０）を０．７部、及びアルキルケテンダイマーサイズ剤（荒川化学工業（株）  サイズパインＫ９０３）を０．１部添加し、長網抄紙機で坪量１８０ｇ／ｍ２に抄紙した。ドライヤーで乾燥後の紙は、酸化澱粉の５％水溶液に、全体に対して１％となるようＨＬＢが１３のアセチレングリコール系非イオン性界面活性剤（日信化学工業（株）  サーフィノール４６５  アセチレングリコール／エチレンオキサイド添加物）を添加した表面サイズ液で乾燥後の片面塗布量が１ｇ／ｍ２となるようにサイズプレス処理して乾燥後、線圧１０ｋｇ／ｃｍの条件でカレンダー処理を行い、本発明に係わる支持体とした。該支持体の一方の表面にインク受理層塗布液をエアーナイフコーティング方式で乾燥後の塗布量が１０ｇ／ｍ２となるように塗布、乾燥して本発明のインクジェット記録シートを得た。
【００６２】
実施例６
サトウキビパルプをα−セルロース含有率が８０％のサトウキビパルプに変更した以外は実施例５と同様にして本発明のインクジェット記録シートを得た。
【００６３】
実施例７
サトウキビパルプをα−セルロース含有率が９０％のサトウキビパルプに変更した以外は実施例５と同様にして本発明のインクジェット記録シートを得た。
【００６４】
実施例８
サトウキビパルプをα−セルロース含有率が９５％のサトウキビパルプに変更した以外は実施例５と同様にして本発明のインクジェット記録シートを得た。
【００６５】
実施例９
サトウキビパルプ（Ａ）と広葉樹パルプ（ＬＢＫＰ）（Ｂ）との質量比（Ａ／Ｂ）を１／９に変更した以外は実施例６と同様にして本発明のインクジェット記録シートを得た。
【００６６】
実施例１０
サトウキビパルプ（Ａ）と広葉樹パルプ（ＬＢＫＰ）（Ｂ）との質量比（Ａ／Ｂ）を２／８に変更した以外は実施例６と同様にして本発明のインクジェット記録シートを得た。
【００６７】
実施例１１
サトウキビパルプ（Ａ）と広葉樹パルプ（ＬＢＫＰ）（Ｂ）との質量比（Ａ／Ｂ）を９／１に変更した以外は実施例６と同様にして本発明のインクジェット記録シートを得た。
【００６８】
実施例１２
サトウキビパルプ（Ａ）と広葉樹パルプ（ＬＢＫＰ）（Ｂ）との質量比（Ａ／Ｂ）を９．５／０．５に変更した以外は実施例６と同様にして本発明のインクジェット記録シートを得た。
【００６９】
比較例１
ろ水度４００ｍｌまで叩解した広葉樹パルプ（ＬＢＫＰ）１００部に対し、両性澱粉（王子ナショナル（株）  ケイト３２１０）を０．７部、及びアルキルケテンダイマーサイズ剤（荒川化学工業（株）  サイズパインＫ９０３）を０．１部添加し、長網抄紙機で坪量１８０ｇ／ｍ２に抄紙した。ドライヤーで乾燥後の紙は、酸化澱粉の５％水溶液に、全体に対して１％となるようＨＬＢが１３のアセチレングリコール系非イオン性界面活性剤（日信化学工業（株）  サーフィノール４６５  アセチレングリコール／エチレンオキサイド添加物）を添加した表面サイズ液で乾燥後の片面塗布量が１ｇ／ｍ２となるようにサイズプレス処理して乾燥後、線圧１０ｋｇ／ｃｍの条件でカレンダー処理を行い、本発明に係わる支持体とした。該支持体の一方の面にインク受理層塗布液をエアーナイフコーティング方式で乾燥後の塗布量が１０ｇ／ｍ２となるように塗布、乾燥してインクジェット記録シートを得た。
【００７０】
比較例２
界面活性剤をＨＬＢが８．４の非イオン性界面活性剤（第一工業製薬（株）  ノイゲンＥＴ１０９  ポリオキシエチレンオレイルエーテル）に変更した以外は実施例６と同様にしてインクジェット記録シートを得た。
【００７１】
比較例３
界面活性剤をＨＬＢが１４の非イオン性界面活性剤（第一工業製薬（株）  ノイゲンＳＤ８０  ポリオキシエチレンイソデシルエーテル）に変更した以外は実施例６と同様にしてインクジェット記録シートを得た。
【００７２】
〈試験方法〉
インク吸収性
実施例及び比較例で作製したインクジェット記録シートを葉書大に断裁し、１００枚用意した。インクジェットプリンタとして、カードプリンタ（キヤノンファインテック（株）  Ｐ−４００ＣＩＩ）を用い、シアン、マゼンタ、イエロー、レッド、ブルー、グリーン、シアンとマゼンタとイエロー３色のインクからなるブラック、シアンとマゼンタとイエローとブラックの４色のインクからなるブラックの各ベタ印字（四角形）を行う。印字されたサンプルはプリンターで積み重ねられる。１００枚の印字が終了した後、サンプルを重ねたまま１ｋｇの荷重をかけ３０分間放置する。その後、裏面にインクが転写されているサンプルの枚数を確認する。１枚も裏面にインクの転写が起こっていないものが最も良いが、１０枚以内であれば実用上問題ないと判断できる。
【００７３】
高速搬送性
インク吸収性の評価の際、プリンタ内部にサンプルが詰まる等トラブルが１００回の印字中何回発生したか確認する。トラブルの回数が０でなければ実用上問題あると判断される。
【００７４】
表面強度
ピック強度評価用インキ（ＴＯＫＡ  プリンティングインキ  スーパーデラックス  Ｔ＝１３）を０．４ｃｃ用い、ＲＩ型印刷試験機によって印刷テストを行いインク受理層表面の剥がれ具合を目視にて評価した。
○：インク受理層の剥がれは全くなく、良好な表面強度を示す。
△：インク受理層の剥がれはわずかに認められるが実用上問題となるレベルではない。
×：インク受理層の剥がれが多く、表面強度が弱いと判断される。
【００７５】
摩擦強度
摩擦試験機（スガ試験機株式会社製）を使用し、シートのインク受理層面に３００ｇの荷重で黒色の木綿のガーゼを押しつけて１００回摩擦試験を行い、ガーゼへの汚れの付着を目視で確認した。全く汚れが付着していないものを「○」とした。また、１００回摩擦試験では僅かに汚れが付着したが、２０回摩擦試験では全く汚れの付着が見られなかったものを「△」、２０回摩擦試験でも汚れの付着が見られたものを「×」とした。
【００７６】
高速搬送性の安定性
「高速搬送性」と同様の評価を温度２０℃湿度５０％（ＮＮ）、温度３０℃湿度８０％（ＨＨ）、温度１５℃湿度１０％（ＬＬ）の３環境下で行う。３環境それぞれでトラブルが発生しないものが、高速搬送性が安定していて良好と判断されるが、ＨＨ、ＬＬでは２回以下であればほぼ問題ないレベルと判断できる。
【００７７】
印字滲み
実施例及び比較例で作製したサンプルを葉書大に断裁し、インクジェットプリンタとして、カードプリンタ（キヤノンファインテック（株）  Ｐ−４００ＣＩＩ）を用い、レッドとグリーンの市松模様を印字した。印字したサンプルを目視観察してレッドとグリーンの滲み具合を確認した。境界で滲みが全く見られないものを印字滲みを優と判定し、僅かに滲みが見られるものを印字滲みが並と判定し、かなりの滲みが見られ実用上問題となるものを印字滲みが劣と判定した。
【００７８】
【表１】
2004255716.tif 000002
【００７９】
評価：
表１より明らかなように、本発明のインクジェット記録シートはインク吸収性が良好であり、また、高速搬送性も良好であることが判る。さらに、支持体のサイズプレスにアセチレングリコール系界面活性剤を加えることで、インク吸収性とインク受理層の摩擦強度が向上している。また、非木材パルプとしてα−セルロース含有率が８０質量％〜９０質量％サトウキビパルプを用いることでインク受理層の表面強度が向上すると共に、カール変動が減少するためか、高温高湿条件（ＨＨ）でも低温低湿条件（ＬＬ）でも安定した良好な高速搬送性を示す。さらに、サトウキビパルプ（Ａ）と木材パルプ（Ｂ）の質量比（Ａ／Ｂ）を２／８〜９／１の範囲とすることでインク滲みが解消している。
【００８０】
一方、比較例１にあるように、非木材パルプを支持体中に含有していないインクジェット記録シートでは高速搬送性が劣る。また、比較例２、３のように表面サイズに含有される界面活性剤のＨＬＢが本発明の範囲を逸脱しても本発明の効果を確認することができない。
【００８１】
【発明の効果】
本発明のインクジェット記録シートは、高速印字に対応しうる十分なインク吸収性と高速搬送特性を併せ持ったインクジェット記録シートであり、商業的にも十分な処理速度と印字品位を併せ持つことができ非常に有効である。